【手続補正書】
【提出日】平成28年1月25日(2016.1.25)
【手続補正１】
【補正対象書類名】明細書
【補正対象項目名】０１８７
【補正方法】変更
【補正の内容】
【０１８７】
本明細書は、特定の例示的実施形態に関して詳細を述べているが、当業者は、上述の説明を理解した上で、これらの実施形態の代替物、変更物、及び均等物を容易に想起することができるであろう。したがって、本開示は本明細書で前述の例示の実施形態に不当に限定されるべきではないと理解すべきである。更に、本明細書にて参照される全ての出版物、公開特許出願、及び発行された特許は、それぞれの個々の出版物又は特許が参照により援用されることを明確にかつ個別に指示したかのごとく、それらの全体が同じ範囲で、参照により本明細書に援用される。様々な例示的実施形態が上述されている。これら及び他の実施形態は、実施形態及び特許請求の範囲の範囲内である。本発明の実施態様の一部を以下の項目［１］−［２８］に記載する。
［１］
組成物であって、
式ＲＡ−ＮＨ−Ｃ（Ｏ）−Ｎ（Ｒ４）−Ｒ１１−［Ｏ−Ｃ（Ｏ）ＮＨ−ＲＳ］ｎの少なくとも１つの尿素（マルチ）−ウレタン（メタ）アクリレート−シラン化合物を含み、
式中、ＲＡは、式Ｒ１１−（Ａ）ｎの（メタ）アクリル含有基であり、更に
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル含有基であり、加えて、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−［Ｓｉ（Ｙｐ）（Ｒ２）３−ｐ］ｑのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、組成物。
［２］
組成物であって、
式
ＲＳ−ＮＨ−Ｃ（Ｏ）−Ｎ（Ｒ４）−Ｒ１１−［Ｏ−Ｃ（Ｏ）ＮＨ−ＲＡ］ｎの少なくとも１つの尿素（マルチ）−ウレタン（メタ）アクリレート−シラン化合物を含み、式中、
ＲＳは、式−Ｒ１−Ｓｉ（Ｙｐ）（Ｒ２）３−ｐのシラン含有基であり、
Ｒ１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル含有基であり、更に、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は、−Ｏ、−Ｓ、又は−ＮＲ３であり、
Ｒ３は、独立して、Ｈ、又はＣ１〜Ｃ４であり、かつ
ｎ＝１〜５である、組成物。
［３］
それぞれの加水分解性基Ｙが、独立して、アルコキシ基、アセテート基、アリールオキシ基、及びハロゲンから選択される、項目１又は２に記載の組成物。
［４］
前記加水分解性基Ｙのうち少なくともいくつかが、アルコキシ基である、項目３に記載の組成物。
［５］
物品であって、
（コ）ポリマーフィルム又は電子デバイスから選択される基材であって、前記電子デバイスには、有機発光デバイス（ＯＬＥＤ）、起電発光デバイス、液晶ディスプレイ、薄膜トランジスタ、光起電力装置、又はこれらの組み合わせが更に含まれる、基材と、
前記基材の主表面上のベース（コ）ポリマー層と、
前記ベース（コ）ポリマー層上の酸化物層と、
前記酸化物層上の保護（コ）ポリマー層と、を’含み、前記保護（コ）ポリマー層は、式
ＲＡ−ＮＨ−Ｃ（Ｏ）−Ｎ（Ｒ４）−Ｒ１１−［Ｏ−Ｃ（Ｏ）ＮＨ−ＲＳ］ｎの少なくとも１つの尿素（マルチ）−ウレタン（メタ）アクリレート−シラン前駆体化合物の反応生成物を含み、式中、
ＲＡは、式Ｒ１１−（Ａ）ｎの（メタ）アクリル含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、物品。
［６］
物品であって、
（コ）ポリマーフィルム又は電子デバイスから選択される基材であって、前記電子デバイスには、有機発光デバイス（ＯＬＥＤ）、起電発光デバイス、液晶ディスプレイ、薄膜トランジスタ、光起電力装置、又はこれらの組み合わせが更に含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ−ＮＨ−Ｃ（Ｏ）−Ｎ（Ｒ４）−Ｒ１１−［Ｏ−Ｃ（Ｏ）ＮＨ−ＲＡ］ｎの少なくとも１つの尿素（マルチ）−ウレタン（メタ）アクリレート−シラン前駆体化合物の前記反応生成物を含み、式中、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル含有基であり、更に、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、かつ
ｎ＝１〜５である、物品。
［７］
それぞれの加水分解性基Ｙが、独立して、アルコキシ基、アセテート基、アリールオキシ基、及びハロゲンから選択される、項目５又は６に記載の物品。
［８］
前記加水分解性基Ｙのうち少なくともいくつかが、アルコキシ基である、項目７に記載の物品。
［９］
前記ベース（コ）ポリマー層上に、前記酸化物層及び前記保護（コ）ポリマー層の複数の交互層を更に含む、項目５〜８のいずれかに記載の物品。
［１０］
前記基材が可撓性透明（コ）ポリマーフィルムを含み、場合により、前記基材が、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フッ素（コ）ポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む、項目５〜９のいずれかに記載の物品。
［１１］
前記ベース（コ）ポリマー層が、アクリレート平滑層を含む、項目５〜１０のいずれかに記載の物品。
［１２］
前記酸化物層が、ＩＩＡ、ＩＩＩＡ、ＩＶＡ、ＶＡ、ＶＩＡ、ＶＩＩＡ、ＩＢ、若しくはＩＩＢ族由来の原子、ＩＩＩＢ、ＩＶＢ、若しくはＶＢ族の金属、希土類金属類、又はこれらの組み合わせの酸化物、窒化物、炭化物、又はホウ化物を含む、項目５〜１１のいずれかに記載の物品。
［１３］
前記保護（コ）ポリマー層に適用された酸化物層を更に含み、任意選択的に、前記酸化物層が、酸化シリコンアルミニウムを含む、項目５〜１２のいずれかに記載の物品。
［１４］
前記基材が、（コ）ポリマーフィルムであり、前記電子装置が固体照明装置、表示装置、及びこれらの組み合わせから選択される、項目５〜１３のいずれかに記載の物品を組み込む電子装置。
［１５］
前記固体照明装置が、半導体発光ダイオード装置、有機発光ダイオード装置、及びポリマー発光ダイオード装置から選択される、項目１４に記載の電子装置。
［１６］
前記表示装置が、液晶ディスプレイ装置、有機発光ディスプレイ装置、及び量子ドット液晶ディスプレイ装置から選択される、項目１４に記載の電子装置。
［１７］
プロセスであって、
（ａ）（コ）ポリマーフィルム又は電子デバイスから選択される基材の主表面にベース（コ）ポリマー層を適用することであって、前記電子デバイスには、有機発光デバイス（ＯＬＥＤ）、起電発光デバイス、液晶ディスプレイ、薄膜トランジスタ、光起電力装置、又はこれらの組み合わせが更に含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＡ−ＮＨ−Ｃ（Ｏ）−Ｎ（Ｒ４）−Ｒ１１−［Ｏ−Ｃ（Ｏ）ＮＨ−ＲＳ］ｎの少なくとも１つの尿素（マルチ）−ウレタン（メタ）アクリレート−シラン前駆体化合物の前記反応生成物を含み、式中、
ＲＡは、式Ｒ１１−（Ａ）ｎの（メタ）アクリル含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル含有基であり、加えて、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、プロセス。
［１８］
プロセスであって、
（ａ）（コ）ポリマーフィルム又は電子デバイスから選択される基材の主表面にベース（コ）ポリマーを適用することであって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層は、式
ＲＳ−ＮＨ−Ｃ（Ｏ）−Ｎ（Ｒ４）−Ｒ１１−［Ｏ−Ｃ（Ｏ）ＮＨ−ＲＡ］ｎの少なくとも１つの尿素（マルチ）−ウレタン（メタ）アクリレート−シラン前駆体化合物の前記反応生成物を含み、式中、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル含有基であり、更に、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、かつ
ｎ＝１〜５である、プロセス。
［１９］
それぞれの加水分解性基Ｙが、独立して、アルコキシ基、アセテート基、アリールオキシ基、及びハロゲンから選択される、項目１７又は１８に記載のプロセス。
［２０］
前記加水分解性基Ｙのうち少なくともいくつかが、アルコキシ基である、項目１９に記載のプロセス。
［２１］
工程（ａ）が、
（ｉ）ベース（コ）ポリマー前駆体を蒸発させることと、
（ｉｉ）前記蒸発させたベース（コ）ポリマーを前記基材上に濃縮させること、並びに
（ｉｉｉ）前記蒸発させたベース（コ）ポリマー前駆体を硬化させて、前記ベース（コ）ポリマー層を形成すること、を含む、項目１７〜２０のいずれかに記載のプロセス。
［２２］
前記ベース（コ）ポリマー前駆体が、（メタ）アクリレートモノマーを含む、項目１７〜２１のいずれかに記載のプロセス。
［２３］
工程（ｂ）が、酸化物を前記ベース（コ）ポリマー層に成膜して前記酸化物層を形成する工程を含み、成膜は、スパッタ成膜、反応性スパッタリング、化学気相成長法、又はこれらの組み合わせを使用して実施される、項目１７〜２２のいずれかに記載のプロセス。
［２４］
工程（ｂ）が、前記ベース（コ）ポリマー層に無機酸化シリコンアルミニウム層を適用することを含む、項目１７〜２３のいずれかに記載のプロセス。
［２５］
工程（ｂ）及び（ｃ）を連続的に繰り返して前記保護（コ）ポリマー層及び前記酸化物層の複数の交互層を前記ベース（コ）ポリマー層上に形成することを更に含む、項目１７〜２４のいずれかに記載のプロセス。
［２６］
工程（ｃ）が、液体混合物から、前記少なくとも１つの尿素（マルチ）−ウレタン（メタ）アクリレート−シラン前駆体化合物と、（メタ）アクリレート化合物とを共蒸発させること、あるいは別個の液体供給源から、前記少なくとも１つの尿素（マルチ）−ウレタン（メタ）アクリレート−シラン前駆体化合物と（メタ）アクリレート化合物とを連続的に蒸発させること、のうち少なくとも１つを含み、任意選択的に、前記液体混合物が約１０重量％以下の前記尿素（マルチ）−ウレタン（メタ）アクリレート−シラン前駆体化合物を含む、項目１７〜２５のいずれかに記載のプロセス。
［２７］
工程（ｃ）が、前記尿素（マルチ）−ウレタン（メタ）アクリレート−シラン前駆体化合物と前記（メタ）アクリレート化合物とを前記酸化物層上に同時濃縮すること、あるいは前記尿素（マルチ）−ウレタン（メタ）アクリレート−シラン前駆体化合物と前記（メタ）アクリレート化合物とを前記酸化物層上に連続的に濃縮すること、のうち少なくとも１つを更に含む、項目２６に記載のプロセス。
［２８］
前記尿素（マルチ）−ウレタン（メタ）アクリレート−シラン前駆体化合物と前記（メタ）アクリレート化合物とを反応させて、前記酸化物層上に保護（コ）ポリマー層を形成させることが、前記酸化物層の少なくとも一部分上で生じる、項目１６〜２７のいずれかに記載のプロセス。
【手続補正２】
【補正対象書類名】特許請求の範囲
【補正対象項目名】全文
【補正方法】変更
【補正の内容】
【特許請求の範囲】
【請求項１】
組成物であって、
式ＲＡ−ＮＨ−Ｃ（Ｏ）−Ｎ（Ｒ４）−Ｒ１１−［Ｏ−Ｃ（Ｏ）ＮＨ−ＲＳ］ｎの少なくとも１つの尿素（マルチ）−ウレタン（メタ）アクリレート−シラン化合物を含み、
式中、ＲＡは、式Ｒ１１−（Ａ）ｎの（メタ）アクリル含有基であり、更に
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル含有基であり、加えて、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−［Ｓｉ（Ｙｐ）（Ｒ２）３−ｐ］ｑのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、組成物。
【請求項２】
組成物であって、
式
ＲＳ−ＮＨ−Ｃ（Ｏ）−Ｎ（Ｒ４）−Ｒ１１−［Ｏ−Ｃ（Ｏ）ＮＨ−ＲＡ］ｎの少なくとも１つの尿素（マルチ）−ウレタン（メタ）アクリレート−シラン化合物を含み、式中、
ＲＳは、式−Ｒ１−Ｓｉ（Ｙｐ）（Ｒ２）３−ｐのシラン含有基であり、
Ｒ１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル含有基であり、更に、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は、−Ｏ、−Ｓ、又は−ＮＲ３であり、
Ｒ３は、独立して、Ｈ、又はＣ１〜Ｃ４であり、かつ
ｎ＝１〜５である、組成物。
【請求項３】
それぞれの加水分解性基Ｙが、独立して、アルコキシ基、アセテート基、アリールオキシ基、及びハロゲンから選択される、請求項１又は２に記載の組成物。
【請求項４】
物品であって、
（コ）ポリマーフィルム又は電子デバイスから選択される基材であって、前記電子デバイスには、有機発光デバイス（ＯＬＥＤ）、起電発光デバイス、液晶ディスプレイ、薄膜トランジスタ、光起電力装置、又はこれらの組み合わせが更に含まれる、基材と、
前記基材の主表面上のベース（コ）ポリマー層と、
前記ベース（コ）ポリマー層上の酸化物層と、
前記酸化物層上の保護（コ）ポリマー層と、を’含み、前記保護（コ）ポリマー層は、式
ＲＡ−ＮＨ−Ｃ（Ｏ）−Ｎ（Ｒ４）−Ｒ１１−［Ｏ−Ｃ（Ｏ）ＮＨ−ＲＳ］ｎの少なくとも１つの尿素（マルチ）−ウレタン（メタ）アクリレート−シラン前駆体化合物の反応生成物を含み、式中、
ＲＡは、式Ｒ１１−（Ａ）ｎの（メタ）アクリル含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、物品。
【請求項５】
物品であって、
（コ）ポリマーフィルム又は電子デバイスから選択される基材であって、前記電子デバイスには、有機発光デバイス（ＯＬＥＤ）、起電発光デバイス、液晶ディスプレイ、薄膜トランジスタ、光起電力装置、又はこれらの組み合わせが更に含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ−ＮＨ−Ｃ（Ｏ）−Ｎ（Ｒ４）−Ｒ１１−［Ｏ−Ｃ（Ｏ）ＮＨ−ＲＡ］ｎの少なくとも１つの尿素（マルチ）−ウレタン（メタ）アクリレート−シラン前駆体化合物の前記反応生成物を含み、式中、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル含有基であり、更に、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、かつ
ｎ＝１〜５である、物品。
【請求項６】
前記基材が、（コ）ポリマーフィルムであり、前記電子装置が固体照明装置、表示装置、及びこれらの組み合わせから選択される、請求項４〜５のいずれか一項に記載の物品を組み込む電子装置。
【請求項７】
プロセスであって、
（ａ）（コ）ポリマーフィルム又は電子デバイスから選択される基材の主表面にベース（コ）ポリマー層を適用することであって、前記電子デバイスには、有機発光デバイス（ＯＬＥＤ）、起電発光デバイス、液晶ディスプレイ、薄膜トランジスタ、光起電力装置、又はこれらの組み合わせが更に含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＡ−ＮＨ−Ｃ（Ｏ）−Ｎ（Ｒ４）−Ｒ１１−［Ｏ−Ｃ（Ｏ）ＮＨ−ＲＳ］ｎの少なくとも１つの尿素（マルチ）−ウレタン（メタ）アクリレート−シラン前駆体化合物の前記反応生成物を含み、式中、
ＲＡは、式Ｒ１１−（Ａ）ｎの（メタ）アクリル含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル含有基であり、加えて、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、プロセス。
【請求項８】
プロセスであって、
（ａ）（コ）ポリマーフィルム又は電子デバイスから選択される基材の主表面にベース（コ）ポリマーを適用することであって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層は、式
ＲＳ−ＮＨ−Ｃ（Ｏ）−Ｎ（Ｒ４）−Ｒ１１−［Ｏ−Ｃ（Ｏ）ＮＨ−ＲＡ］ｎの少なくとも１つの尿素（マルチ）−ウレタン（メタ）アクリレート−シラン前駆体化合物の前記反応生成物を含み、式中、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル含有基であり、更に、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、かつ
ｎ＝１〜５である、プロセス。